(57)【要約】【課題】本発明の目的は、良好な近赤外線吸収及び可視光透過特性を有するとともに不活性ガス置換することなく薄膜硬化できる硬化性組成物及びそれを用いて作製された光学フィルタを提供することにある。【解決手段】エポキシ化合物、硬化剤および、リン酸エステル銅錯体およびカルボン酸銅錯体の少なくとも１つを含有することを特徴とする硬化性組成物。【選択図】なし【特許請求の範囲】
【請求項１】
エポキシ化合物、硬化剤および、リン酸エステル銅錯体およびカルボン酸銅錯体の少なくとも１つを含有することを特徴とする硬化性組成物。
【請求項２】
エポキシ化合物、硬化剤、リン酸エステル銅錯体およびカルボン酸銅錯体を含有することを特徴とする請求項１に記載の硬化性組成物。
【請求項３】
さらにオキセタン化合物を含有することを特徴とする請求項１または２に記載の硬化性組成物。
【請求項４】
前記硬化剤が酸発生剤であることを特徴とする請求項１〜３のいずれか１項に記載の硬化性組成物。
【請求項５】
前記硬化剤が酸無水物であることを特徴とする請求項１〜３のいずれか１項に記載の硬化性組成物。
【請求項６】
さらにアミン化合物を含有することを特徴とする請求項５に記載の硬化性組成物。
【請求項７】
前記酸無水物が、テトラヒドロ無水フタル酸またはテトラヒドロ無水フタル酸の誘導体であることを特徴とする請求項５または６に記載の硬化性組成物。
【請求項８】
前記エポキシ化合物が、脂環式エポキシ化合物であることを特徴とする請求項１〜７のいずれか１項に記載の硬化性組成物。
【請求項９】
請求項１〜８のいずれか１項に記載の硬化性組成物を硬化させた硬化物からなる光吸収層を有することを特徴とする光学フィルタ。
【発明の詳細な説明】
【技術分野】
【０００１】
本発明は、エポキシ化合物、銅錯体化合物を含有する硬化性組成物及びそれを用いて作製される光学フィルタに関する。
【背景技術】
【０００２】
光学機器などの光学系材料を扱う分野においては、必要に応じ特定の波長の光を吸収する光学フィルタが用いられる。
【０００３】
例えば、近赤外光吸収特性を有する従来の光学フィルタとして、リン酸エステル化合物、及び銅イオンを主成分とするイオン性金属成分を含有する光学フィルタが知られている（特許文献１参照）。この光学フィルタは、近赤外光を効率よく吸収する一方で、可視光の透過率が高いという特性を有しており、可視光の透過と近赤外光の遮断とが必要とされる用途、例えば、窓用の熱線吸収部材や、視感度補正フィルタ、ディスプレイの前面板等に適用される。
【０００４】
また、耐湿性が改良された光学フィルタとして、アクリル系重合基を持つリン酸エステル銅錯体を用いることにより作製された光学フィルタが知られている（特許文献２参照）。
【０００５】
近年光学系材料はより高品質、小サイズ化が望まれてきており、光学フィルタも小サイズ、薄膜のものが必要とされている。
【０００６】
しかしながら、従来の方法においては、小サイズ、薄膜でフィルタを作製する際、例えば重合により光学フィルタを作製する場合、窒素等の不活性ガスで置換し酸素による重合阻害を低減させながら硬化する必要があるなど、光学フィルタを作製するための方法は効率的に不充分なものであった。
【特許文献１】特開平６−１１８２２８号公報
【特許文献２】特開２００１−１５４０１５号公報
【発明の開示】
【発明が解決しようとする課題】
【０００７】
本発明の目的は、良好な近赤外線吸収及び可視光透過特性を有するとともに不活性ガス置換することなく薄膜硬化できる硬化性組成物及びそれを用いて作製された光学フィルタを提供することにある。
【課題を解決するための手段】
【０００８】
本発明の上記目的は、下記構成により達成される。
１．エポキシ化合物、硬化剤および、リン酸エステル銅錯体およびカルボン酸銅錯体の少なくとも１つを含有することを特徴とする硬化性組成物。
２．エポキシ化合物、硬化剤、リン酸エステル銅錯体およびカルボン酸銅錯体を含有することを特徴とする１に記載の硬化性組成物。
３．さらにオキセタン化合物を含有することを特徴とする１または２に記載の硬化性組成物。
４．前記硬化剤が酸発生剤であることを特徴とする１〜３のいずれか１項に記載の硬化性組成物。
５．前記硬化剤が酸無水物であることを特徴とする１〜３のいずれか１項に記載の硬化性組成物。
６．さらにアミン化合物を含有することを特徴とする５に記載の硬化性組成物。
７．前記酸無水物が、テトラヒドロ無水フタル酸またはテトラヒドロ無水フタル酸の誘導体であることを特徴とする５または６に記載の硬化性組成物。
８．前記エポキシ化合物が、脂環式エポキシ化合物であることを特徴とする１〜７のいずれか１項に記載の硬化性組成物。
９．１〜８のいずれか１項に記載の硬化性組成物を硬化させた硬化物からなる光吸収層を有することを特徴とする光学フィルタ。
【発明の効果】
【０００９】
本発明の上記構成により、良好な近赤外線吸収及び可視光透過特性を有するとともに不活性ガス置換することなく薄膜硬化できる硬化性組成物及びそれを用いて作製された光学フィルタが提供できた。
【発明を実施するための最良の形態】
【００１０】
本発明は、硬化性組成物であって、エポキシ化合物と、硬化剤と、リン酸エステル銅錯体およびカルボン酸銅錯体の少なくとも１つとを含有することを特徴とする。
【００１１】
本発明は、特にリン酸エステル銅錯体またはカルボン酸銅錯体と、エポキシ化合物、硬化剤を共存させることにより、良好な近赤外線吸収及び可視光透過特性を有するとともに重合する際に、不活性ガス置換することなく薄膜硬化できる、感光性組成物及びそれを用いて作製された光学フィルタが提供できる。
【００１２】
（リン酸エステル銅錯体）
本発明に係るリン酸エステル銅錯体は、リン酸エステル基を有する化合物と銅との錯体であり、リン酸エステル基を有する化合物としては下記一般式（１）で表される化合物が好ましく用いられる。
【００１３】
【化１】
2008303308.tif 000002
【００１４】
一般式（１）中、Ｒは、下記式（２）、（３）、（４）、（５）、（６）、（７）、（８）若しくは（９）で表される基、アルキル基、アリール基、アラルキル基、又はアルケニル基を示し、ｎは１又は２であり、ｎが１のときにＲは同一であっても異なっていてもよい。
【００１５】
アルキル基としては炭素数１〜２０のアルキル基が、アリール基としてはフェニル基、ナフチル基が、アラルキル基としては、ベンジル基、フェネチル基が、アルケニル基としては、例えばオレイル基などの炭素数１〜２０のアルケニル基などが挙げられる。
【００１６】
【化２】
2008303308.tif 000003
【００１７】
式（２）〜（９）中、Ｒ11〜Ｒ17は炭素数が１〜２０のアルキル基、炭素数が６〜２０のアリール基又はアラルキル基を示し（ただし、芳香環を構成する炭素原子に結合した水素原子が、炭素数１〜６のアルキル基又はハロゲンによって少なくともひとつ置換されていてもよい）、Ｒ21〜Ｒ25は水素原子又は炭素数が１〜４のアルキル基を示し（ただし、Ｒ23、Ｒ24、Ｒ25が全て水素原子の場合を除く）、Ｒ31及びＲ32は炭素数が１〜６のアルキレン基を示し、Ｒ41は炭素数が１〜１０のアルキレン基を示し、Ｒ51及びＲ52は炭素数が１〜２０のアルキル基を示し、Ｒ61は水素原子又はメチル基を示し、ｍは１〜６の整数を示し、ｋは０〜５の整数を示し、ｐは２〜９７の整数を示し、ｒは１〜４の整数を示す。
【００１８】
式（１）で表される化合物の具体例を下記に挙げるがこれらに限られるものではない。
【００１９】
【化３】
2008303308.tif 000004
【００２０】
【化４】
2008303308.tif 000005
【００２１】
【化５】
2008303308.tif 000006
【００２２】
【化６】
2008303308.tif 000007
【００２３】
【化７】
2008303308.tif 000008
【００２４】
【化８】
2008303308.tif 000009
【００２５】
【化９】
2008303308.tif 000010
【００２６】
【化１０】
2008303308.tif 000011
【００２７】
【化１１】
2008303308.tif 000012
【００２８】
【化１２】
2008303308.tif 000013
【００２９】
【化１３】
2008303308.tif 000014
【００３０】
【化１４】
2008303308.tif 000015
【００３１】
【化１５】
2008303308.tif 000016
【００３２】
【化１６】
2008303308.tif 000017
【００３３】
本発明に係るリン酸エステル銅錯体は、以下のように、リン酸エステル化合物と銅イオンの供給源である銅塩との反応により得られる。銅塩としては、例えば酢酸銅、酢酸銅一水和物、蟻酸銅、ステアリン酸銅、安息香酸銅、エチルアセト酢酸銅、ピロリン酸銅、ナフテン酸銅、クエン酸銅等の有機酸の銅塩無水物や水和物、或いは水酸化銅や、塩化銅、硫酸銅、硝酸銅、塩基性炭酸銅等の無機酸の銅塩の無水物や水和物が挙げられる。
【００３４】
リン酸エステル化合物（以下、「特定のリン酸エステル化合物」という）と銅塩との反応は、適宜の条件下で両者を接触させることにより行われる。具体的には、下記（イ）、（ロ）、（ハ）の方法等を用いることが可能である。
（イ）特定のリン酸エステル化合物と銅塩とを混合して両者を反応させる方法。
（ロ）適宜の有機溶剤中において特定のリン酸エステル化合物と銅塩とを反応させる方法。
（ハ）特定のリン酸エステル化合物が有機溶剤中に含有されて成る有機溶剤層と、銅塩が溶解又は分散されて成る水層とを接触させることにより、特定のリン酸エステル化合物と銅塩とを反応させる方法。
【００３５】
また、この特定のリン酸エステル化合物と銅塩との反応条件は、反応温度が０〜１５０℃、好ましくは２０〜１２０℃であり、反応時間が０．５〜１５時間、好ましくは１〜１０時間、より好ましくは１〜７時間である。
【００３６】
上記（ロ）の方法において用いられる有機溶剤としては、用いられる特定のリン酸エステル化合物を溶解又は分散し得るものであれば、特に限定されず、例えば、ベンゼン、トルエン、キシレン等の芳香族化合物、メチルアルコール、エチルアルコール、イソプロピルアルコール等のアルコール類、メチルセロソルブ、エチルセロソルブ等のグリコールエーテル類、ジエチルエーテル、ジイソプロピルエーテル、ジブチルエーテル等のエーテル類、アセトン、メチルエチルケトン等のケトン類、酢酸エチル等のエステル類、ヘキサン、ケロシン、石油エーテル等が挙げられる。また、（メタ）アクリレート等の（メタ）アクリル酸エステル類、スチレン、α−メチルスチレン等の芳香族ビニル化合物等の重合性を有する有機溶剤も用いられる。
【００３７】
一方、上記（ハ）の方法において用いられる有機溶剤としては、水に不溶又は難溶であって、用いられる特定のリン酸エステル化合物を溶解又は分散し得るものであれば、特に限定されず、例えば、（ロ）の方法において用いられる有機溶剤として例示したもののうち、芳香族化合物、エーテル類、エステル類、ヘキサン、ケロシン、（メタ）アクリル酸エステル類、芳香族ビニル化合物等が挙げられる。
【００３８】
また、銅塩として酸塩を用いた場合には、特定のリン酸エステル化合物と銅塩との反応において、銅塩から陰イオンである酸成分が遊離される。このような酸成分は、光学フィルタの耐湿性及び熱安定性を低下させる原因となり得るため、必要に応じて除去することが好ましい。上記（イ）又は（ロ）の方法によりリン酸エステル銅錯体を製造する場合には、特定のリン酸エステル化合物と銅塩とを反応させた後、生成された酸成分（（ロ）の方法においては生成された酸成分及び有機溶剤）を蒸留によって除去することができる。
【００３９】
さらに、上記（ハ）の方法によってリン酸エステル銅錯体を製造する場合には、酸成分を除去する好ましい方法として、水に不溶又は難溶の有機溶剤に特定のリン酸エステル化合物が含有されて成る有機溶剤層に、アルカリを添加することによって中和した後、この有機溶剤層と銅塩が溶解又は分散された水層とを接触させることより、特定のリン酸エステル化合物と銅塩とを反応させ、その後、有機溶剤層と水層とを分離する方法がある。
【００４０】
ここで、アルカリとしては、水酸化ナトリウム、水酸化カリウム、アンモニア等が挙げられるが、これらに限定されるものではない。この方法によれば、銅塩から遊離される酸成分とアルカリとによって水溶性の塩が形成され、この塩が水層に移行するとともに、生成される特定のリン酸エステル銅化合物は有機溶剤層に移行するため、この水層と有機溶剤層とを分離することにより、酸成分が除去される。
【００４１】
さらに、上記式（２）、式（３）、式（６）、又は式（７）で表されるリン酸エステル化合物におけるアルキレンオキサイド基の繰り返し単位数ｍは、１〜６、好ましくは１〜３の整数である。このｍの値が６を超えると、例えば、樹脂組成物としたときの硬度が大幅に低下する。一方、ｍの値が０、すなわちアルキレンオキサイド基が結合されていない場合には、樹脂組成物とする場合に、銅イオンを樹脂中に分散させることが困難となる。
【００４２】
また、上記式（８）におけるアルキレンオキサイド基の繰り返し単位数ｋは、０〜５、好ましくは０〜２の整数である。このｋの値が５を超える場合には、樹脂組成物としたときの硬度が低下する傾向にある。さらに、式（９）におけるアルキレンオキサイド基の繰り返し単位数ｒは、１〜４の整数である。このｒの値が４を超えるものは、樹脂組成物としたときの吸湿性が高くなり、成形品の伸縮が発生しやすい傾向にある。特に、長期間の使用において、周囲環境の湿度変化による伸びや縮みによって、例えば、表面被覆層がある場合に、その表面被覆層の劣化が進行することがある。また、ｒの値が４を超えると、成形品の剛性又は硬度が低下してしまい、板状部材に必要な所望の機械的強度が得られにくい傾向にある。さらに、ｒの値が４を超える場合には、成形品に対して十分な耐熱性を得られないおそれがある。
【００４３】
またさらに、リン酸エステル化合物及びリン酸エステル銅化合物の熱的安定性の観点から、上記アルキレンオキサイド基の繰り返し単位数ｍが１であると特に好適である。このｍが１であるアルキレンオキサイド基を有するリン酸エステル化合物の銅塩及びリン酸エステル銅化合物は、ｍが２以上の整数であるアルキレンオキサイド基を有するものに比して、高い熱分解温度を有する傾向があり、ｍが１であるアルキレンオキサイド基を有するリン酸エステル化合物の銅塩及びリン酸エステル銅化合物を含む組成物を熱成形する際に、その成形温度を高めることができる。よって、成形が容易となり、成形加工性をより向上することが可能となる。
【００４４】
また、ｍが１であるアルキレンオキサイド基を有するリン酸エステル化合物の銅塩及びリン酸エステル銅化合物は、ｍが２以上の整数であるアルキレンオキサイド基を有するものに比して、耐湿性に優れる傾向にある。具体的には、ｍが１であるアルキレンオキサイド基を有するリン酸エステル化合物の銅塩及びリン酸エステル銅化合物を用いた光学フィルタは、高温多湿の環境下でも可視光透過率の経時的な劣化が殆ど無いのに対し、ｍが２以上の整数であるアルキレンオキサイド基を有するものは、経時的な劣化が比較的起こりやすい傾向にある。
【００４５】
なお、上述したように、特定のリン酸エステル化合物としては、モノエステルかジエステルが用いられるが、上記式（１）において水酸基が結合していないトリエステルは、銅イオンと配位結合及び／又はイオン結合が可能な水酸基を有しないため、樹脂組成物とする場合等に銅イオンを樹脂中に分散させることが困難である。
【００４６】
またさらに、式（２）〜（６）におけるＲ11〜Ｒ17は炭素数が１〜２０、好ましくは１〜１０、更に好ましくは１〜４、特に好ましくは１〜２のアルキル基、又は、炭素数が６〜２０のアリール基若しくはアラルキル基である（ただし、芳香環を構成する炭素原子に結合した水素原子が、炭素数１〜６のアルキル基又はハロゲンによって少なくともひとつ置換されていてもよい）。
【００４７】
また、式（７）におけるＲ51、及び式（８）におけるＲ５２は炭素数が１〜２０、好ましくは１〜１０、更に好ましくは１〜４、特に好ましくは１〜２のアルキル基である。これらＲ11〜Ｒ17、Ｒ51及びＲ52の炭素数が２０を超えるリン酸エステル化合物は、樹脂組成物とした場合に、樹脂との相溶性が低下する場合があり、樹脂中に銅イオンを分散させ難い。
【００４８】
また、式（２）におけるＲ21、式（３）におけるＲ22、及び式（６）におけるＲ23〜Ｒ25は、炭素数が１〜４のアルキル基である（ただし、Ｒ23、Ｒ24、Ｒ25が全て水素の場合を除く）。すなわち、式（２）及び式（３）におけるアルキレンオキサイド基としては、プロピレンオキサイド基、ブチレンオキサイド基等が挙げられ、式（６）におけるアルキレンオキサイド基としてはブチレンオキサイド基等が挙げられる。これらのなかでは、プロピレンオキサイド基を有するものが好ましい。また、これらＲ21〜Ｒ25の炭素数が４を超える場合には、高い割合で分散させることが困難となる。
【００４９】
さらに、式（７）におけるＲ３１、及び式（８）におけるＲ32は、炭素数が１〜６、好ましくは１〜４、更に好ましくは３〜４、特に好ましくは３のアルキレン基である。すなわち、アルキレンオキサイド基（ＯＲ31、ＯＲ32）としては、メチレンオキシ基、エチレンオキシ基、プロピレンオキシ基、ブチレンオキシ基、ペンチレンオキシ基、ヘキシレンオキシ基などが挙げられ、特にプロピレンオキシ基及びブチレンオキシ基が好ましい。
【００５０】
このＲ31及びＲ32の炭素数が６を超える場合には、（Ａ）成分及び／又は（Ｂ）成分を溶媒や樹脂中に高い割合で分散させることが困難である。またさらに、式（８）におけるＲ41は、炭素数が１〜１０、好ましくは３〜６、更に好ましくは３〜４、特に好ましくは３のアルキレン基である。さらにまた、式（９）におけるＲ61は水素原子又はメチル基である。
【００５１】
硬化性組成物中のリン酸エステル銅錯体の含有量としては、光学フィルタとしたときの光学特性および硬化性の面から、１０質量％〜７０質量％が好ましく、２０質量％〜６０質量％が特に好ましい。
【００５２】
（カルボン酸銅錯体）
本発明に係るカルボン酸銅錯体は、カルボン酸基を有する化合物を配位子として有する銅錯体であり、酢酸銅、蟻酸銅、ステアリン酸銅、安息香酸銅、エチルアセト酢酸銅、ピロリン酸銅、ナフテン酸銅、クエン酸銅等の有機酸の銅塩無水物が挙げられる。
【００５３】
これらのなかでは、酢酸銅、酢酸銅一水和物、安息香酸銅が好ましく用いられる。
【００５４】
硬化性組成物中のカルボン酸銅錯体の含有量としては、光学フィルタとしたときの光学特性および硬化性の面から、１０質量％〜７０質量％が好ましく、２０質量％〜６０質量％が特に好ましい。
【００５５】
本発明の硬化性組成物は、光学特性および硬化性の面から、リン酸エステル銅錯体とカルボン酸銅錯体とを含むことが好ましく、両者の比は１：５〜５：１であることが好ましい。
【００５６】
（エポキシ化合物）
本発明に用いられるエポキシ化合物は、エポキシ基を有する化合物であり、以下の芳香族エポキシド、脂環式エポキシド及び脂肪族エポキシド等が挙げられる。
【００５７】
芳香族エポキシド（芳香族エポキシ化合物）として好ましいものは、少なくとも１個の芳香族核を有する多価フェノール或いはそのアルキレンオキサイド付加体とエピクロルヒドリンとの反応によって製造されるジ又はポリグリシジルエーテルであり、例えばビスフェノールＡ或いはそのアルキレンオキサイド付加体のジ又はポリグリシジルエーテル、水素添加ビスフェノールＡ或いはそのアルキレンオキサイド付加体のジ又はポリグリシジルエーテル、並びにノボラック型エポキシ樹脂等が挙げられる。ここでアルキレンオキサイドとしては、エチレンオキサイド及びプロピレンオキサイド等が挙げられる。
【００５８】
脂環式エポキシド（脂環式エポキシ化合物）としては、少なくとも１個のシクロへキセン又はシクロペンテン環等のシクロアルカン環を有する化合物を、過酸化水素、過酸等の適当な酸化剤でエポキシ化することによって得られる、シクロヘキセンオキサイド又はシクロペンテンオキサイド含有化合物が好ましい。
【００５９】
脂肪族エポキシド（脂肪族エポキシ化合物）の好ましいものとしては、脂肪族多価アルコール或いはそのアルキレンオキサイド付加体のジ又はポリグリシジルエーテル等があり、その代表例としては、エチレングリコールのジグリシジルエーテル、プロピレングリコールのジグリシジルエーテル又は１，６−ヘキサンジオールのジグリシジルエーテル等のアルキレングリコールのジグリシジルエーテル、グリセリン或いはそのアルキレンオキサイド付加体のジ又はトリグリシジルエーテル等の多価アルコールのポリグリシジルエーテル、ポリエチレングリコール或いはそのアルキレンオキサイド付加体のジグリシジルエーテル、ポリプロピレングリコール或いはそのアルキレンオキサイド付加体のジグリシジルエーテル等のポリアルキレングリコールのジグリシジルエーテル等が挙げられる。ここでアルキレンオキサイドとしては、エチレンオキサイド及びプロピレンオキサイド等が挙げられる。
【００６０】
これらのエポキシドのうち、硬化性の面から、芳香族エポキシド及び脂環式エポキシドが好ましく、特に脂環式エポキシドが好ましい。
【００６１】
エポキシ化合物の含有量は、硬化性組成物に対して、１０〜９５質量％が好ましい。硬化剤に酸発生剤を用いる場合は、１０〜７０質量％が好ましい。また硬化剤に酸無水物を用いる場合、４０〜６０質量％が好ましい。
【００６２】
（硬化剤）
本発明の硬化性組成物は、硬化剤を含有する。硬化剤は、加熱あるいは活性光線の照射によりエポキシ樹脂を硬化させ得るものである。硬化剤としては酸発生剤あるいは酸無水物が好ましく用いられ、酸無水物を含有する場合は硬化促進剤としてアミン化合物を含有することが好ましい。
【００６３】
（酸発生剤）
酸発生剤は、光または熱により酸を発生しうる化合物であり、例えば、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。以下に、光により酸を発生する光酸発生剤、熱により酸を発生しうる熱酸発生剤の、好適な化合物の例を以下に挙げる。
【００６４】
（光酸発生剤）
第１に、ジアゾニウム、アンモニウム、ヨードニウム、スルホニウム、ホスホニウム等の芳香族オニウム化合物のＢ（Ｃ6Ｆ5）4-、ＰＦ6-、ＡｓＦ6-、ＳｂＦ6-、ＣＦ3ＳＯ3-塩を挙げることができる。
【００６５】
本発明で用いることのできるオニウム化合物の具体的な例を、以下に示す。
【００６６】
【化１７】
2008303308.tif 000018
【００６７】
第２に、スルホン酸を発生するスルホン化物を挙げることができ、その具体的な化合物を、以下に例示する。
【００６８】
【化１８】
2008303308.tif 000019
【００６９】
第３に、ハロゲン化水素を光発生するハロゲン化物も用いることができ、以下にその具体的な化合物を例示する。
【００７０】
【化１９】
2008303308.tif 000020
【００７１】
第４に、鉄アレン錯体を挙げることができる。
【００７２】
【化２０】
2008303308.tif 000021
【００７３】
本発明においては、これらの光酸発生剤の増感剤として、特開２００５−１１３０４３号公報に記載の多環芳香族化合物、カルバゾール誘導体、チオキサントン誘導体などを用いることができる。
【００７４】
（熱酸発生剤）
熱酸発生剤としては、モノアリルスルホニウム塩、Ａｌ塩などが挙げられ、例えば、特開２００７−８９１９号公報の段落番号（６８）〜（７２）、特開２００６−２９０９９８号公報の段落番号（２３）〜（２８）、特開平５−６５３３１号公報の段落番号（２６）〜（４３）に記載のものを用いることができる。
【００７５】
好ましい熱酸発生剤としては、芳香族スルホニウム塩、芳香族ヨードニウム塩、アルミニウムキレートなどがある。具体的な例としては、芳香族スルホニウム塩としては三新化学工業製のＳＩ−６０Ｌ、ＳＩ−８０Ｌ、ＳＩ−１００Ｌ、旭電化工業製のＣＰ−６６、ＣＰ−７７などがあり、アルミニウムキレートとしては、ダイセル化学工業製ＤＡＩＣＡＴ  ＥＸ−１などが挙げられる。
【００７６】
酸発生剤の含有量は、硬化性組成物のに対して、０．０５〜１０質量％が好ましく、特に０．１−３質量％が好ましい。
【００７７】
（酸無水物）
酸無水物としては、脂肪族酸無水物、例えば、ポリアゼライン酸無水物、ドデセニル無水コハク酸など、脂環族酸無水物、例えば、テトラヒドロ無水フタル酸、ヘキサヒドロ無水フタル酸、メチルテトラヒドロ無水フタル酸、メチルヘキサヒドロ無水フタル酸、エンドメチレンテトラヒドロフタル酸（メタノテトラヒドロフタル酸）、無水メチルナジック酸、ビシクロ［２．２．１］ヘプタン−２，３−ジカルボン酸無水物、ビシクロ［２．２．１］ヘプタン−２，３，５，６−テトラカルボン酸無水物など、芳香族酸無水物、例えば、無水トリメット酸、無水ピロメリット酸など、ハロゲン系酸無水物、例えば、無水ヘット酸、テトラブロモ無水フタル酸などが挙げられる。
【００７８】
本発明においては、硬化性の面から酸無水物として、テトラヒドロ無水フタル酸、テトラヒドロ無水フタル酸の誘導体を用いることが好ましい。
【００７９】
酸無水物の硬化性組成物中の含有量としては、４０質量％〜６０質量％が好ましい。
【００８０】
（アミン化合物）
現像促進剤として用いられるアミン化合物としては、直接エポキシ化合物と反応する−ＮＨ基を持たない３級アミン化合物あるいは４級アミン塩が好ましい。
【００８１】
３級アミンとしては、２−メチルイミダゾール、２，４−ジメチルイミダゾール、２−エチル−４−メチルイミダゾール、２−フェニルイミダゾール、２−フェニル−４−メチルイミダゾール、２−ヘプタデシルイミダゾール等のイミダゾール化合物、トリエチルアミン、ベンジルジメチルアミン、α−メチルベンジルジメチルアミン、２−（ジメチルアミノメチル）フェノール、２，４，６−トリス（ジメチルアミノメチル）フェノール、１，８−ジアザビシクロ（５，４，０）ウンデセン−７等が挙げられる。
【００８２】
４級アミン塩としては、テトラブチルアンモニウムブロミドなどの４級アミンの臭素塩、ジアザビシクロウンデセン（ＤＢＵ）の有機酸塩等がある。
【００８３】
アミン化合物の酸無水物に対する含有量は、０．１〜１０質量％が好ましく、更に０．２〜５質量％が特に好ましい。
【００８４】
本発明においては、硬化性組成物がカチオン重合性の場合、重合性成分としてさらにオキセタン化合物、ビニルエーテル化合物を含有することが好ましい。
【００８５】
（オキセタン化合物）
オキセタン化合物は、オキセタン基（トリメチレンオキシド基）を有する化合物であり、本発明で用いることのできるオキセタン化合物としては、特開２００１−２２０５２６号公報、同２００１−３１０９３７号公報に記載されているような公知のあらゆるオキセタン化合物が使用できる。
【００８６】
具体的には、３−エチル−３−ヒドロキシメチルオキセタン（東亜合成（株）製商品名ＯＸＴ１０１等）、１，４−ビス［（３−エチル−３−オキセタニル）メトキシメチル］ベンゼン（同ＯＸＴ１２１等）、３−エチル−３−（フェノキシメチル）オキセタン（同ＯＸＴ２１１等）、ジ（１−エチル−３−オキセタニル）メチルエーテル（同ＯＸＴ２２１等）、３−エチル−３−（２−エチルヘキシロキシメチル）オキセタン（同ＯＸＴ２１２等）等を好ましく用いることができ、特に、３−エチル−３−ヒドロキシメチルオキセタン、３−エチル−３−（フェノキシメチル）オキセタン、ジ（１−エチル−３−オキセタニル）メチルエーテルを好ましく用いることができる。これらは単独で、あるいは２種以上を組み合わせて用いることができる。
【００８７】
本発明で用いることのできるビニルエーテル化合物としては、例えば、エチレングリコールジビニルエーテル、エチレングリコールモノビニルエーテル、ジエチレングリコールジビニルエーテル、トリエチレングリコールモノビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、ヒドロキシエチルモノビニルエーテル、ヒドロキシノニルモノビニルエーテル、トリメチロールプロパントリビニルエーテル等のジ又はトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテル、オクタデシルビニルエーテル等のモノビニルエーテル化合物等が挙げられる。
【００８８】
上記重合性化合物の１種を単独で使用してもよいが、２種以上を適宜組み合わせて併用してもよい。
【００８９】
（その他添加剤）
本発明の硬化性組成物には、必要に応じ、重合禁止剤、粘度調節剤、劣化防止剤、変性剤、シランカップリング剤、脱泡剤、レベリング剤、離型剤、染料、顔料等の公知の各種の添加剤を適宜配合してもよい。
【００９０】
重合禁止剤としては、アミン化合物を用いることができ、２級、３級のアミン化合物、あるいは４級アミン塩を用いることが好ましい。また、塩基性化合物も添加することができる。代表的なものとして塩基性アルカリ金属化合物、塩基性アルカリ土類金属化合物、アミンなどの塩基性有機化合物などが挙げられる。
【００９１】
前記の塩基性アルカリ金属化合物としては、アルカリ金属の水酸化物（水酸化リチウム、水酸化ナトリウム、水酸化カリウム等）、アルカリ金属の炭酸塩（炭酸リチウム、炭酸ナトリウム、炭酸カリウム等）、アルカリ金属のアルコラート（ナトリウムメトキシド、ナトリウムエトキシド、カリウムメトキシド、カリウムエトキシド等）が挙げられる。前記の塩基性アルカリ土類金属化合物としては、同様にアルカリ土類金属の水酸化物（水酸化マグネシウム、水酸化カルシウム等）、アルカリ金属の炭酸塩（炭酸マグネシウム、炭酸カルシウム等）、アルカリ金属のアルコラート（マグネシウムメトキシド等）が挙げられる。
【００９２】
塩基性有機化合物としては、アミンならびにキノリンおよびキノリジンなど含窒素複素環化合物などが挙げられるが、これらの中でも、光重合性モノマーとの相溶性の面からアミンが好ましく、例えば、オクチルアミン、ナフチルアミン、キシレンジアミン、ジベンジルアミン、ジフェニルアミン、ジブチルアミン、ジオクチルアミン、ジメチルアニリン、キヌクリジン、トリブチルアミン、トリオクチルアミン、テトラメチルエチレンジアミン、テトラメチル−１，６−ヘキサメチレンジアミン、ヘキサメチレンテトラミンおよびトリエタノールアミンなどが挙げられる。
【００９３】
塩基性化合物を存在させる際のその濃度は、重合性モノマーの総量に対して１０〜１０００質量ｐｐｍ、特に２０〜５００質量ｐｐｍの範囲であることが好ましい。なお、塩基性化合物は単独で使用しても複数を併用して使用してもよい。
【００９４】
粘度調整剤としては、フィラーなどを含ませることが好ましい。フィラーとしては、例えばガラス繊維、ガラスクロスやガラス不織布などのガラス繊維布があげられる。ガラス繊維の場合、厚みは特に限定されるものではないが、３０〜３００μｍであることが好ましい。ガラスの種類としては、Ｅガラス、Ｃガラス、Ａガラス、Ｓガラス、Ｄガラス、ＮＥガラス、Ｔガラスなどがあげられ、中でもアルカリ金属が少ないＥガラス、Ｓガラス、Ｔガラス、ＮＥガラスが好ましい。フィラーの屈折率は特に制限されないが、フィルタの透明性の面から、硬化後のフィルタの屈折率との差が０．０１以下であることが望ましく、０．００５以下がより好ましい。
【００９５】
劣化防止剤としては、例えば、フェノール系化合物、アミン系化合物、有機硫黄系化合物、ホスフィン系化合物等の従来から公知の劣化防止剤があげられる。上記変性剤としては、例えば、グリコール類、シリコーン類、アルコール類等の従来から公知の変性剤があげられる。上記シランカップリング剤としては、例えば、シラン系、チタネート系等の従来から公知のシランカップリング剤があげられる。また、上記脱泡剤としては、例えば、シリコーン系等の従来公知の脱泡剤があげられる。
【００９６】
（光学フィルタ）
本発明の光学フィルタは、硬化性組成物を硬化させた硬化物からなる光吸収層を有する。硬化性組成物を、硬化性組成物の成分に応じて、加熱または活性光線の照射を行うことで、硬化性組成物を硬化させることができる。
【００９７】
硬化物からなる光吸収層の形成は、硬化性組成物を基材上に塗布し、薄膜化し、薄膜化された硬化性組成物を加熱または活性光線により照射することにより行うことができる。
【００９８】
本発明においては、硬化性組成物を薄膜化し、硬化させる際、特に不活性ガス置換などの操作を伴うことなく、加熱、活性光線の照射を行うことで硬化を行うことができる。
【００９９】
光学フィルタは、用途に応じ、上記薄膜化され硬化された光吸収層を基材から離して別の基材上に貼合してもよいし、塗布した基材をそのまま用いて光学フィルタとしてもよい。
【実施例】
【０１００】
以下、実施例を挙げて本発明を詳細に説明するが、本発明の態様はこれに限定されない。尚、実施例における「部」は、特に断りない限り「質量部」を表す。
【０１０１】
下記組成の硬化性組成物をホモディスパー型攪拌機で均一に溶解混合することにより、硬化性組成物１０１〜１１２、２０１〜２０９、３０１〜３０３を得た。この硬化性組成物をガラス板上に３００μｍ厚に塗布し、下記のように硬化し硬化膜を得た。
【０１０２】
９０℃の環境条件で、１０分間加熱することにより、硬化した硬化膜を得た。
【０１０３】
銅錯体（表１に記載）                                            ２０部
他の色剤（表１に記載）                                            ３部
モノマー（表１に記載（表中モノマー組成はモル比を表す））        ６０部
酸発生剤（表１、２に記載）                                        ２部
硬化剤（表３に記載）                                            ６０部
硬化触媒（表３に記載）                                            １部
［吸収特性］
５００ｎｍと７００ｎｍの吸収差を分光光度計Ｕ−３０１０（日立製作所製）で評価した。
○：５００ｎｍ透過率６０％以上、７００ｎｍ透過率１０％未満
△：５００ｎｍ透過率６０％以上、７００ｎｍ透過率２０％未満
×：５００ｎｍ透過率６０％以上、７００ｎｍ透過率２０％以上
〔接着性〕
「硬化性評価」
（硬化膜擦り耐久性）
硬化膜の表面を擦り試験機（当社製）で１００回擦りを行ない、硬化膜の擦り減り状況を光学顕微鏡にて評価した。
◎：１００％変化無し
○：わずかに表面が削れているが実用上使用可能レベル
△：わずかに表面が削れているが実用上限定使用可能レベル
×：大部分が削れている。
【０１０４】
結果を表１、２、３に示す。
【０１０５】
表１、２、３から、本発明の硬化性組成物を用いることにより、近赤外線吸収及び可視光透過特性が良好で、密着性が良好な硬化膜が得られていることが分かる。即ち、不活性ガス置換などの操作を行うことなく、近赤外線吸収及び可視光透過特性に優れる薄膜硬化物からなる光吸収層が得られ、光吸収特性に優れる光学フィルタが得られた。
【０１０６】
【表１】
2008303308.tif 000022
【０１０７】
【表２】
2008303308.tif 000023
【０１０８】
【表３】
2008303308.tif 000024
【０１０９】
２−ＥＨＰ−Ｃ：リン酸−２−エチルヘキシル銅錯体（モノエステルとジエステルの混合物）
ＯＬＰ−Ｃ：リン酸オレイル銅錯体（モノエステルとジエステルの混合物）
ＢＡ−Ｃ：安息香酸銅錯体
２−ＥＨＰ−Ｃ／ＯＬＰ−Ｃ＝５０／５０（モル比）
２−ＥＨＰ−Ｃ／ＣＡ−Ｃ＝５０／５０（モル比）
ＨＤＤＧＥ：１，６−ヘキサンジオールジグリシジルエーテル
ＤＶＥ−３：トリエチレングリコールジビニルエーテル
ＤＢＵ：１，８−ジアザビシクロ（５．４．０）ウンデセン−７
ＵＶＩ−６９９２：トリフェニルスルフォニウム塩のプロピオンカーボネート５０％液（ダウケミカル社製）
ＥＰＩＣＬＯＮ８５０：エポキシ価１９２の液状エポキシ樹脂（大日本インキ・化学社製）
ＳＩ−１００Ｌ：芳香族スルホニウム塩のプロピオンカーボネート６６．６％液（三新化学工業（株）社製）
ＳＩ−１５０Ｌ：芳香族スルホニウム塩のプロピオンカーボネート６６．６％液（三新化学工業（株）社製）
【０１１０】
【化２１】
2008303308.tif 000025
【０１１１】
【化２２】
2008303308.tif 000026
【０１１２】
【化２３】
2008303308.tif 000027